(57)【要約】【課題】ガス発生を低減できる電解液、二次電池用電解液、及び二次電池システムを提供する。【解決手段】ガス発生に関与する不純物元素イオンである周期表の第５周期の１族から８族の元素イオン及び１３族から１６族の元素イオンと、周期表の第６周期の１族、２族、４族から８族の元素イオン及び１３族から１５族の元素イオンとの合計濃度が６１０ｍｇ／Ｌ以下である電解液。【選択図】図１
2018018640.tif 000002
【特許請求の範囲】
【請求項１】
ガス発生に関与する不純物元素イオンである周期表の第５周期の１族から８族の元素イオン及び１３族から１６族の元素イオンと、周期表の第６周期の１族、２族、４族から８族の元素イオン及び１３族から１５族の元素イオンとの合計濃度が６１０ｍｇ／Ｌ以下である電解液。
【請求項２】
ガス発生に関与する不純物元素イオンであるバリウムイオンの濃度が２０ｍｇ／Ｌ以下である電解液。
【請求項３】
ガス発生に関与する不純物元素イオンであるモリブデンイオンの濃度が５１０ｍｇ／Ｌ以下である電解液。
【請求項４】
ガス発生に関与する不純物元素イオンであるタングステンイオンの濃度が３０ｍｇ／Ｌ以下である電解液。
【請求項５】
ガス発生に関与する不純物元素イオンであるレニウムイオンの濃度が５ｍｇ／Ｌ以下である電解液。
【請求項６】
ガス発生に関与する不純物元素イオンであるインジウムイオンの濃度が５ｍｇ／Ｌ以下である電解液。
【請求項７】
ガス発生に関与する不純物元素イオンであるアンチモンイオンの濃度が１０ｍｇ／Ｌ以下である電解液。
【請求項８】
ガス発生に関与する不純物元素イオンであるビスマスイオンの濃度が２０ｍｇ／Ｌ以下である電解液。
【請求項９】
バナジウムイオンの濃度が１ｍｏｌ／Ｌ以上３ｍｏｌ／Ｌ以下、
フリーの硫酸の濃度が１ｍｏｌ／Ｌ以上４ｍｏｌ／Ｌ以下、
リン酸の濃度が１．０×１０−４ｍｏｌ／Ｌ以上７．１×１０−１ｍｏｌ／Ｌ以下、
アンモニウムの濃度が２０ｍｇ／Ｌ以下、
ケイ素の濃度が４０ｍｇ／Ｌ以下である請求項１から請求項８のいずれか１項に記載の電解液。
【請求項１０】
請求項１から請求項９のいずれか１項に記載の電解液を備える二次電池用電解液。
【請求項１１】
請求項１０に記載の二次電池用電解液と、前記二次電池用電解液が供給される二次電池とを備える二次電池システム。
【発明の詳細な説明】
【技術分野】
【０００１】
本発明は、電解液、二次電池用電解液、及び二次電池システムに関する。
【背景技術】
【０００２】
二次電池システムには、電解液を用いて電池反応を行うものがある。二次電池システムの電解液には、例えば、酸化還元により価数が変化するイオンを活物質として含む硫酸水溶液などの水溶液が用いられている（特許文献１の明細書の段落００２３、特許文献２）。特許文献１，２では、正負両極の活物質としてバナジウムイオンを含む全バナジウム系電解液を開示している。
【先行技術文献】
【特許文献】
【０００３】
【特許文献１】特開２００２−３６７６５７号公報
【特許文献２】特開２００７−３１１２０９号公報
【発明の概要】
【発明が解決しようとする課題】
【０００４】
二次電池システムでは、電池反応の副反応などに起因して、ガスが発生し得る。例えば、電解液が上述の硫酸水溶液である場合、負極では水素や硫化水素などが発生し得る（特許文献２の明細書の段落００１１）。特許文献２では、タンク内に溜まったガスをクリーン化して除去することを開示している。しかし、ガスの発生量自体を低減できることが望まれる。
【０００５】
そこで、ガス発生を低減できる電解液を提供することを目的の一つとする。
【０００６】
また、上記電解液を備える二次電池用電解液を提供することを目的の一つとする。
【０００７】
更に、上記二次電池用電解液を備える二次電池システムを提供することを目的の一つとする。
【課題を解決するための手段】
【０００８】
本開示の電解液は、ガス発生に関与する不純物元素イオンである周期表の第５周期の１族から８族の元素イオン及び１３族から１６族の元素イオンと、周期表の第６周期の１族、２族、４族から８族の元素イオン及び１３族から１５族の元素イオンとの合計濃度が６１０ｍｇ／Ｌ以下である。
【０００９】
本開示の二次電池用電解液は、上記本開示の電解液を備える。
【００１０】
本開示の二次電池システムは、上記本開示の二次電池用電解液と、前記二次電池用電解液が供給される二次電池とを備える。
【発明の効果】
【００１１】
上記電解液、及び上記二次電池用電解液は、ガス発生を低減できる。
【００１２】
上記二次電池システムは、ガスの発生量が少ない。
【図面の簡単な説明】
【００１３】
【図１】実施形態の二次電池システムの概略構成と、電池の動作原理とを示す説明図である。
【発明を実施するための形態】
【００１４】
［本発明の実施形態の説明］
本発明者らは、電池反応の副反応などに起因するガス発生を低減するために、特に二次電池に用いる電解液に着目して検討した。ここで、電解液は、活物質イオン以外に、不純物元素イオンや不純物化合物イオンといった不純物イオンを含有し得る。電解液中の不純物イオンの主な由来は、電解液の原料、電解液の製造工程で使用する材料や部材、電解液の搬送や保管などに使用する部材など種々のものが挙げられる。その他、二次電池システムの運転時に電解液が接触し得る二次電池システムの構成部材からの由来も考えられる。このような不純物イオンの種類及び多寡とガス発生量の多寡とについて調べた結果、水素や硫化水素といった水素元素を含むガス（以下、Ｈ含有ガスと呼ぶことがある）の発生には、電解液中に含有し得る特定種の不純物元素イオンが多過ぎることが原因となり得るとの知見を得た。本発明は、これらの知見に基づくものである。以下、本発明の実施態様を列記して説明する。
【００１５】
（１）本発明の一態様に係る電解液は、ガス発生に関与する不純物元素イオンである周期表の第５周期の１族から８族の元素イオン及び１３族から１６族の元素イオンと、周期表の第６周期の１族、２族、４族から８族の元素イオン及び１３族から１５族の元素イオンとの合計濃度が６１０ｍｇ／Ｌ以下である。
【００１６】
上記電解液は、第５周期の特定の元素イオンと、第６周期の特定の元素イオンとの双方を含み得るものの、その合計含有量が非常に少ない。そのため、上記電解液を二次電池システムの二次電池用電解液に利用すれば、ガス発生、特に負極におけるＨ含有ガスの発生を低減でき、好ましくは実質的に発生しないようにできる。従って、上記電解液は、電池反応の副反応などに起因するガスの発生量の少ない二次電池システムの構築に寄与できる。
【００１７】
（２）本発明の一態様に係る電解液は、ガス発生に関与する不純物元素イオンであるバリウムイオンの濃度が２０ｍｇ／Ｌ以下である。
【００１８】
上記電解液は、周期表の第６周期の２族元素イオンであるバリウムイオンを含有する場合でも、その含有量が非常に少ない。そのため、上記電解液を二次電池システムの二次電池用電解液に利用すれば、ガス発生、特に負極におけるＨ含有ガスの発生を低減でき、好ましくは実質的に発生しないようにできる。従って、上記電解液は、電池反応の副反応などに起因するガスの発生量の少ない二次電池システムの構築に寄与できる。
【００１９】
（３）本発明の一態様に係る電解液は、ガス発生に関与する不純物元素イオンであるモリブデンイオンの濃度が５１０ｍｇ／Ｌ以下である。
【００２０】
上記電解液は、周期表の第５周期の６族元素イオンであるモリブデンイオンを含有する場合でも、その含有量が非常に少ない。そのため、上記電解液を二次電池システムの二次電池用電解液に利用すれば、ガス発生、特に負極におけるＨ含有ガスの発生を低減でき、好ましくは実質的に発生しないようにできる。従って、上記電解液は、電池反応の副反応などに起因するガスの発生量の少ない二次電池システムの構築に寄与できる。
【００２１】
（４）本発明の一態様に係る電解液は、ガス発生に関与する不純物元素イオンであるタングステンイオンの濃度が３０ｍｇ／Ｌ以下である。
【００２２】
上記電解液は、周期表の第６周期の６族元素イオンであるタングステンイオンを含有する場合でも、その含有量が非常に少ない。そのため、上記電解液を二次電池システムの二次電池用電解液に利用すれば、ガス発生、特に負極におけるＨ含有ガスの発生を低減でき、好ましくは実質的に発生しないようにできる。従って、上記電解液は、電池反応の副反応などに起因するガスの発生量の少ない二次電池システムの構築に寄与できる。
【００２３】
（５）本発明の一態様に係る電解液は、ガス発生に関与する不純物元素イオンであるレニウムイオンの濃度が５ｍｇ／Ｌ以下である。
【００２４】
上記電解液は、周期表の第６周期の７族元素イオンであるレニウムイオンを含有する場合でも、その含有量が非常に少ない。そのため、上記電解液を二次電池システムの二次電池用電解液に利用すれば、ガス発生、特に負極におけるＨ含有ガスの発生を低減でき、好ましくは実質的に発生しないようにできる。従って、上記電解液は、電池反応の副反応などに起因するガスの発生量の少ない二次電池システムの構築に寄与できる。
【００２５】
（６）本発明の一態様に係る電解液は、ガス発生に関与する不純物元素イオンであるインジウムイオンの濃度が５ｍｇ／Ｌ以下である。
【００２６】
上記電解液は、周期表の第５周期の１３族元素イオンであるインジウムイオンを含有する場合でも、その含有量が非常に少ない。そのため、上記電解液を二次電池システムの二次電池用電解液に利用すれば、ガス発生、特に負極におけるＨ含有ガスの発生を低減でき、好ましくは実質的に発生しないようにできる。従って、上記電解液は、電池反応の副反応などに起因するガスの発生量の少ない二次電池システムの構築に寄与できる。
【００２７】
（７）本発明の一態様に係る電解液は、ガス発生に関与する不純物元素イオンであるアンチモンイオンの濃度が１０ｍｇ／Ｌ以下である。
【００２８】
上記電解液は、周期表の第５周期の１５族元素イオンであるアンチモンイオンを含有する場合でも、その含有量が非常に少ない。そのため、上記電解液を二次電池システムの二次電池用電解液に利用すれば、ガス発生、特に負極におけるＨ含有ガスの発生を低減でき、好ましくは実質的に発生しないようにできる。従って、上記電解液は、電池反応の副反応などに起因するガスの発生量の少ない二次電池システムの構築に寄与することができる。
【００２９】
（８）本発明の一態様に係る電解液は、ガス発生に関与する不純物元素イオンであるビスマスイオンの濃度が２０ｍｇ／Ｌ以下である。
【００３０】
上記電解液は、周期表の第６周期の１５族元素イオンであるビスマスイオンを含有する場合でも、その含有量が非常に少ない。そのため、上記電解液を二次電池システムの二次電池用電解液に利用すれば、ガス発生、特に負極におけるＨ含有ガスの発生を低減でき、好ましくは実質的に発生しないようにできる。従って、上記電解液は、電池反応の副反応などに起因するガスの発生量の少ない二次電池システムの構築に寄与できる。
【００３１】
（９）上記電解液の一形態として、バナジウムイオンの濃度が１ｍｏｌ／Ｌ以上３ｍｏｌ／Ｌ以下、フリーの硫酸の濃度が１ｍｏｌ／Ｌ以上４ｍｏｌ／Ｌ以下、リン酸の濃度が１．０×１０−４ｍｏｌ／Ｌ以上７．１×１０−１ｍｏｌ／Ｌ以下、アンモニウムの濃度が２０ｍｇ／Ｌ以下、ケイ素の濃度が４０ｍｇ／Ｌ以下であることが挙げられる。
【００３２】
上記形態は、バナジウムイオンを活物質として含み、硫酸及びリン酸を含む溶液を主体とする全バナジウム系電解液である。上記形態は、特定の組成であるため、１．電池反応の副反応によるガス発生を低減し易い、２．正負極の価数バランスに優れて電池効率などの電池特性に優れる、３．アンモニウム−バナジウム化合物といった活物質元素を含む化合物の析出を抑制できる、４．ケイ素に起因する電解液のゲル化などを抑制できる、といった種々の効果を奏する。従って、上記形態は、電池反応の副反応などに起因するガス発生をより低減できる上に、活物質元素イオンに由来する活物質元素を含む析出物の析出をも抑制できて、優れた電池特性を有する二次電池システムの構築に寄与する。
【００３３】
（１０）本発明の一態様に係る二次電池用電解液は、上記（１）から（９）のいずれか１つに記載の電解液を備える。
【００３４】
上記二次電池用電解液は、ガス発生を低減できる上記電解液を備えるため、二次電池システムの二次電池用電解液に利用すれば、ガス発生、特に負極におけるＨ含有ガスの発生を低減でき、好ましくは実質的に発生しないようにできる。従って、上記二次電池用電解液は、電池反応の副反応などに起因するガスの発生量の少ない二次電池システムの構築に寄与できる。
【００３５】
（１１）本発明の一態様に係る二次電池システムは、上記（１０）に記載の二次電池用電解液と、前記二次電池用電解液が供給される二次電池とを備える。
【００３６】
上記二次電池システムは、上記二次電池用電解液を用いるため、電池反応の副反応などに起因するガスの発生量が少ない。
【００３７】
［本発明の実施形態の詳細］
以下、本発明の実施形態に係る電解液、二次電池用電解液、及び二次電池システムをより詳細に説明する。まず、図１を参照して、実施形態の二次電池システムを説明し、次に電解液（二次電池用電解液）を詳細に説明する。図１において正極タンク１０６，負極タンク１０７内に示すイオンは、電解液中に活物質として含むイオン種の一例を示し、実線矢印は、充電、破線矢印は、放電を意味する。
【００３８】
（二次電池システムの概要）
実施形態の二次電池システムＳは、二次電池１と、電解液（二次電池用電解液）とを備える。ここでは、二次電池１には、電解液を二次電池１に供給するための循環機構（後述）が接続されている。即ち、この二次電池システムＳは、ここでは電解液流通型電池システムとしている。二次電池１は、代表的には、交流／直流変換器２００や変電設備２１０などを介して、発電部３００と、電力系統や需要家などの負荷４００とに接続され、発電部３００を電力供給源として充電を行い、負荷４００を電力提供対象として放電を行う。発電部３００は、例えば、太陽光発電機、風力発電機、その他一般の発電所などが挙げられる。
【００３９】
（二次電池の基本構成）
二次電池１は、正極電極１０ｃと、負極電極１０ａと、両電極１０ｃ，１０ａ間に介在される隔膜１１とを備える電池セル１００を主な構成要素とする。
【００４０】
二次電池１は、代表的には、複数の電池セル１００が積層されて、セルスタックと呼ばれる形態で利用される。セルスタックは、一面に正極電極１０ｃ、他面に負極電極１０ａが配置される双極板（図示せず）と、上記双極板の外周に形成された枠体（図示せず）とを備えるフレームアッシーを用いた構成が代表的である。双極板には、電解液が流通する溝などの流路が形成されていてもよい。枠体には、双極板上に配置された各極の電極に各極の電解液を供給する給液孔及び電解液を排出する排液孔を有する。複数のフレームアッシーを積層することで給液孔及び排液孔は電解液の流通管路を構成し、この管路に後述の配管１０８〜１１１がそれぞれ接続される。セルスタックは、あるフレームアッシーの双極板、正極電極１０ｃ、隔膜１１、負極電極１０ａ、別のフレームアッシーの双極板、…と順に繰り返し積層されて構成される。
【００４１】
（循環機構）
循環機構は、正極電極１０ｃに循環供給する正極電解液を貯留する正極タンク１０６と、負極電極１０ａに循環供給する負極電解液を貯留する負極タンク１０７と、正極タンク１０６と二次電池１との間を接続する配管１０８，１１０と、負極タンク１０７とＲＦ電池１との間を接続する配管１０９，１１１と、上流側（供給側）の配管１０８，１０９に設けられたポンプ１１２，１１３とを備える。
【００４２】
二次電池システムＳは、正極タンク１０６及び配管１０８，１１０を備える正極電解液の循環経路と、負極タンク１０７及び配管１０９，１１１を備える負極電解液の循環経路を利用して、正極電極１０ｃに正極電解液を循環供給すると共に負極電極１０ａに負極電解液を循環供給する。この循環供給によって、各極の電解液中の活物質イオンの価数変化反応に伴って充放電を行う。二次電池システムＳの基本構成は、公知の構成を適宜利用可能である。実施形態の二次電池システムＳは、電解液として、以下の実施形態１〜実施形態９のいずれか１つの電解液（二次電池用電解液）を備えることを特徴の一つとする。
【００４３】
（電解液）
実施形態の電解液は、活物質となるイオンを含有するイオン溶液であり、この点は従来の電解液と共通する。実施形態の電解液は、不純物イオンとして、電池反応の副反応などに起因するガス発生に関与する特定の不純物元素イオンを含み得るものの、その含有量が非常に少ない点を特徴の一つとする。まず、この特定の不純物元素イオンを説明する。
【００４４】
・不純物元素イオン
・・実施形態１
実施形態１の電解液は、ガス発生に関与する不純物元素イオンとして、周期表の第５周期の１族から８族の元素イオン及び１３族から１６族の元素イオンと、周期表の第６周期の１族、２族、４族から８族の元素イオン及び１３族から１５族の元素イオンとを含む場合にこれらの合計濃度が６１０ｍｇ／Ｌ以下である。これらの不純物元素イオンの含有量（合計濃度）が上記の範囲を満たすことで、実施形態１の電解液を用いて二次電池システムＳを運転した場合にガス発生を低減できる。特に負極での水素、硫化水素などの水素を含有するＨ含有ガスの発生を効果的に低減できる。
【００４５】
周期表の第５周期の１族から８族の元素とは、ルビジウム（Ｒｂ、１族）、ストロンチウム（Ｓｒ、２族）、イットリウム（Ｙ、３族）、ジルコニウム（Ｚｒ、４族）、ニオブ（Ｎｂ、５族）、モリブデン（Ｍｏ、６族）、テクネチウム（Ｔｃ、７族）、ルテニウム（Ｒｕ、８族）である。
周期表の第５周期の１３族から１６族の元素とは、インジウム（Ｉｎ、１３族）、錫（Ｓｎ、１４族）、アンチモン（Ｓｂ、１５族）、テルル（Ｔｅ、１６族）である。
周期表の第６周期の１族、２族、４族から８族の元素とは、セシウム（Ｃｓ、１族）、バリウム（Ｂａ、２族）、ハフニウム（Ｈｆ、４族）、タンタル（Ｔａ、５族）、タングステン（Ｗ、６族）、レニウム（Ｒｅ、７族）、オスミウム（Ｏｓ、８族）である。
周期表の第６周期の１３族から１５族の元素とは、タリウム（Ｔｌ、１３族）、鉛（Ｐｂ、１４族）、ビスマス（Ｂｉ、１５族）である。
以下、これらの元素をまとめてガス発生不純物元素群と呼ぶことがある。
【００４６】
上記合計濃度が低いほどガス発生を低減できて好ましく、６００ｍｇ／Ｌ以下、更に５５０ｍｇ／Ｌ以下、５００ｍｇ／Ｌ以下がより好ましい。後述する試験例に示すように、少なくとも未使用の電解液について、上記合計濃度が上記の範囲を満たすことが好ましいと考えられる。上記合計濃度は０（ゼロ）が好ましいが、ガス発生を十分に低減できる許容量として、上記の上限値を規定する。
【００４７】
上述のように上記合計濃度が低いほどガス発生を低減できるものの、二次電池システムＳとして許容できる程度の量のガスが発生する。このガスは、例えば、燃料電池の燃料などに利用することもできる。例えば、上記合計濃度が５５０ｍｇ／Ｌ超６１０ｍｇ／Ｌ以下、更に５７０ｍｇ／Ｌ以上６１０ｍｇ／Ｌ以下、特に５８０ｍｇ／Ｌ以上６１０ｍｇ／Ｌ以下であれば、ガスを利用することもできる。即ち、実施形態１の電解液は、上記合計濃度が５５０ｍｇ／Ｌ超６１０ｍｇ／Ｌ以下のとき、電池反応とガス発生とに兼用することもでき、上記合計濃度が５５０ｍｇ／Ｌ以下のとき、更には５００ｍｇ／Ｌ以下のとき、電池反応に好適に利用できる。
【００４８】
上記ガス発生不純物元素群の元素イオンの合計濃度が低い場合でも、上記ガス発生不純物元素群の元素イオンのうち、特定の元素イオンについては、その含有量が多過ぎるとガスが発生し易いとの知見を得た。そこで、上記ガス発生不純物元素群のうち、特定の元素イオンについて、以下のように含有量を規定する。
【００４９】
・・実施形態２
実施形態２の電解液は、ガス発生に関与する不純物元素イオンとして、バリウムイオンを含む場合にその濃度が２０ｍｇ／Ｌ以下である。電解液に含み得る不純物イオンのうち、特にバリウムイオンの含有量が上記の範囲を満たすことで、実施形態２の電解液を用いて二次電池システムＳを運転した場合にガス発生を低減できる。特に負極でのＨ含有ガス、特に硫化水素ガスの発生を効果的に低減できる。
【００５０】
バリウムイオンの濃度が低いほどガス発生を低減できて好ましく、１８ｍｇ／Ｌ以下、更に１６ｍｇ／Ｌ以下、１０ｍｇ／Ｌ以下がより好ましい。後述する試験例に示すように、少なくとも未使用の電解液について、バリウムイオンの濃度が上記の範囲を満たすことが好ましいと考えられる。バリウムイオンの濃度は０（ゼロ）が好ましいが、ガス発生を十分に低減できる許容量として、上記の上限値を規定する。
【００５１】
上述のようにバリウムイオンの濃度が低いほどガス発生を低減できるものの、二次電池システムＳとして許容できる程度の量のガスが発生する。例えば、バリウムイオンの濃度が１５ｍｇ／Ｌ超２０ｍｇ／Ｌ以下、更に１６ｍｇ／Ｌ以上２０ｍｇ／Ｌ以下、特に１７ｍｇ／Ｌ以上２０ｍｇ／Ｌ以下であれば、ガスを燃料電池の燃料などに利用することもできる。即ち、実施形態２の電解液は、バリウムイオンの濃度が１５ｍｇ／Ｌ超２０ｍｇ／Ｌ以下のとき、電池反応とガス発生とに兼用することもでき、バリウムイオンの濃度が１５ｍｇ／Ｌ以下のとき、更には１０ｍｇ／Ｌ以下のとき、電池反応に好適に利用できる。
【００５２】
・・実施形態３
実施形態３の電解液は、ガス発生に関与する不純物元素イオンとして、モリブデンイオンを含む場合にその濃度が５１０ｍｇ／Ｌ以下である。電解液に含み得る不純物イオンのうち、特にモリブデンイオンの含有量が上記の範囲を満たすことで、実施形態３の電解液を用いて二次電池システムＳを運転した場合にガス発生を低減できる。特に負極でのＨ含有ガス、特に硫化水素ガスの発生を効果的に低減できる。
【００５３】
モリブデンイオンの濃度が低いほどガス発生を低減できて好ましく、５００ｍｇ／Ｌ以下、更に４９５ｍｇ／Ｌ以下、４５０ｍｇ／Ｌ以下、４００ｍｇ／Ｌがより好ましい。後述する試験例に示すように、少なくとも未使用の電解液について、モリブデンイオンの濃度が上記の範囲を満たすことが好ましいと考えられる。モリブデンイオンの濃度は０（ゼロ）が好ましいが、ガス発生を十分に低減できる許容量として、上記の上限値を規定する。
【００５４】
上述のようにモリブデンイオンの濃度が低いほどガス発生を低減できるものの、二次電池システムＳとして許容できる程度の量のガスが発生する。例えば、モリブデンイオンの濃度が４８０ｍｇ／Ｌ超５１０ｍｇ／Ｌ以下、更に４９０ｍｇ／Ｌ以上５１０ｍｇ／Ｌ以下、特に５００ｍｇ／Ｌ以上５１０ｍｇ／Ｌ以下であれば、ガスを燃料電池の燃料などに利用することもできる。即ち、実施形態３の電解液は、モリブデンイオンの濃度が４８０ｍｇ／Ｌ超５１０ｍｇ／Ｌ以下のとき、電池反応とガス発生とに兼用することもでき、モリブデンイオンの濃度が４８０ｍｇ／Ｌ以下のとき、更には４００ｍｇ／Ｌ以下のとき、電池反応に好適に利用できる。
【００５５】
・・実施形態４
実施形態４の電解液は、ガス発生に関与する不純物元素イオンとして、タングステンイオンを含む場合にその濃度が３０ｍｇ／Ｌ以下である。電解液に含み得る不純物イオンのうち、特にタングステンイオンの含有量が上記の範囲を満たすことで、実施形態４の電解液を用いて二次電池システムＳを運転した場合にガス発生を低減できる。特に負極でのＨ含有ガス、特に硫化水素ガスの発生を効果的に低減できる。
【００５６】
タングステンイオンの濃度が低いほどガス発生を低減できて好ましく、２９ｍｇ／Ｌ以下、更に２６ｍｇ／Ｌ以下、２０ｍｇ／Ｌがより好ましい。後述する試験例に示すように、少なくとも未使用の電解液について、タングステンイオンの濃度が上記の範囲を満たすことが好ましいと考えられる。タングステンイオンの濃度は０（ゼロ）が好ましいが、ガス発生を十分に低減できる許容量として、上記の上限値を規定する。
【００５７】
上述のようにタングステンイオンの濃度が低いほどガス発生を低減できるものの、二次電池システムＳとして許容できる程度の量のガスが発生する。例えば、タングステンイオンの濃度が２６ｍｇ／Ｌ超３０ｍｇ／Ｌ以下、更に２７ｍｇ／Ｌ以上３０ｍｇ／Ｌ以下、特に２８ｍｇ／Ｌ以上３０ｍｇ／Ｌ以下であれば、ガスを燃料電池の燃料などに利用することもできる。即ち、実施形態４の電解液は、タングステンイオンの濃度が２６ｍｇ／Ｌ超３０ｍｇ／Ｌ以下のとき、電池反応とガス発生とに兼用することもでき、タングステンイオンの濃度が２６ｍｇ／Ｌ以下のとき、更には２０ｍｇ／Ｌ以下のとき、電池反応に好適に利用できる。
【００５８】
・・実施形態５
実施形態５の電解液は、ガス発生に関与する不純物元素イオンとして、レニウムイオンを含む場合にその濃度が５ｍｇ／Ｌ以下である。電解液に含み得る不純物イオンのうち、特にレニウムイオンの含有量が上記の範囲を満たすことで、実施形態５の電解液を用いて二次電池システムＳを運転した場合にガス発生を低減できる。特に負極でのＨ含有ガス、特に水素ガスの発生を効果的に低減できる。
【００５９】
レニウムイオンの濃度が低いほどガス発生を低減できて好ましく、４．８ｍｇ／Ｌ以下、更に４．６ｍｇ／Ｌ以下、４ｍｇ／Ｌがより好ましい。後述する試験例に示すように、少なくとも未使用の電解液について、レニウムイオンの濃度が上記の範囲を満たすことが好ましいと考えられる。レニウムイオンの濃度は０（ゼロ）が好ましいが、ガス発生を十分に低減できる許容量として、上記の上限値を規定する。
【００６０】
上述のようにレニウムイオンの濃度が低いほどガス発生を低減できるものの、二次電池システムＳとして許容できる程度の量のガスが発生する。例えば、レニウムイオンの濃度が４．６ｍｇ／Ｌ超５ｍｇ／Ｌ以下、更に４．７ｍｇ／Ｌ以上５ｍｇ／Ｌ以下、特に４．８ｍｇ／Ｌ以上５ｍｇ／Ｌ以下であれば、ガスを燃料電池の燃料などに利用することもできる。即ち、実施形態５の電解液は、レニウムイオンの濃度が４．６ｍｇ／Ｌ超５ｍｇ／Ｌ以下のとき、電池反応とガス発生とに兼用することもでき、レニウムイオンの濃度が４．６ｍｇ／Ｌ以下のとき、更には４．０ｍｇ／Ｌ以下のとき、電池反応に好適に利用できる。
【００６１】
・・実施形態６
実施形態６の電解液は、ガス発生に関与する不純物元素イオンとして、インジウムイオンを含む場合にその濃度が５ｍｇ／Ｌ以下である。電解液に含み得る不純物イオンのうち、特にインジウムイオンの含有量が上記の範囲を満たすことで、実施形態６の電解液を用いて二次電池システムＳを運転した場合にガス発生を低減できる。特に負極でのＨ含有ガスの発生を効果的に低減できる。
【００６２】
インジウムイオンの濃度が低いほどガス発生を低減できて好ましく、４．８ｍｇ／Ｌ以下、更に４．６ｍｇ／Ｌ以下、４ｍｇ／Ｌがより好ましい。後述する試験例に示すように、少なくとも未使用の電解液について、インジウムイオンの濃度が上記の範囲を満たすことが好ましいと考えられる。インジウムイオンの濃度は０（ゼロ）が好ましいが、ガス発生を十分に低減できる許容量として、上記の上限値を規定する。
【００６３】
上述のようにインジウムイオンの濃度が低いほどガス発生を低減できるものの、二次電池システムＳとして許容できる程度の量のガスが発生する。例えば、インジウムイオンの濃度が４．６ｍｇ／Ｌ超５ｍｇ／Ｌ以下、更に４．７ｍｇ／Ｌ以上５ｍｇ／Ｌ以下、特に４．８ｍｇ／Ｌ以上５ｍｇ／Ｌ以下であれば、ガスを燃料電池の燃料などに利用することもできる。即ち、実施形態６の電解液は、インジウムイオンの濃度が４．６ｍｇ／Ｌ超５ｍｇ／Ｌ以下のとき、電池反応とガス発生とに兼用することもでき、インジウムイオンの濃度が４．６ｍｇ／Ｌ以下のとき、更には４．０ｍｇ／Ｌ以下のとき、電池反応に好適に利用できる。
【００６４】
・・実施形態７
実施形態７の電解液は、ガス発生に関与する不純物元素イオンとして、アンチモンイオンを含む場合にその濃度が１０ｍｇ／Ｌ以下である。電解液に含み得る不純物イオンのうち、特にアンチモンイオンの含有量が上記の範囲を満たすことで、実施形態７の電解液を用いて二次電池システムＳを運転した場合にガス発生を低減できる。特に負極でのＨ含有ガスの発生を効果的に低減できる。
【００６５】
アンチモンイオンの濃度が低いほどガス発生を低減できて好ましく、９ｍｇ／Ｌ以下、更に８ｍｇ／Ｌ以下、６ｍｇ／Ｌがより好ましい。後述する試験例に示すように、少なくとも未使用の電解液について、アンチモンイオンの濃度が上記の範囲を満たすことが好ましいと考えられる。アンチモンイオンの濃度は０（ゼロ）が好ましいが、ガス発生を十分に低減できる許容量として、上記の上限値を規定する。
【００６６】
上述のようにアンチモンイオンの濃度が低いほどガス発生を低減できるものの、二次電池システムＳとして許容できる程度の量のガスが発生する。例えば、アンチモンイオンの濃度が７ｍｇ／Ｌ超１０ｍｇ／Ｌ以下、更に８ｍｇ／Ｌ以上１０ｍｇ／Ｌ以下、特に９ｍｇ／Ｌ以上１０ｍｇ／Ｌ以下であれば、ガスを燃料電池の燃料などに利用することもできる。即ち、実施形態７の電解液は、アンチモンイオンの濃度が７ｍｇ／Ｌ超１０ｍｇ／Ｌ以下のとき、電池反応とガス発生とに兼用することもでき、アンチモンイオンの濃度が７ｍｇ／Ｌ以下のとき、更には６ｍｇ／Ｌ以下のとき、電池反応に好適に利用できる。
【００６７】
・・実施形態８
実施形態８の電解液は、ガス発生に関与する不純物元素イオンとして、ビスマスイオンを含む場合にその濃度が２０ｍｇ／Ｌ以下である。電解液に含み得る不純物イオンのうち、特にビスマスイオンの含有量が上記の範囲を満たすことで、実施形態８の電解液を用いて二次電池システムＳを運転した場合にガス発生を低減できる。特に負極でのＨ含有ガスの発生を効果的に低減できる。
【００６８】
ビスマスイオンの濃度が低いほどガス発生を低減できて好ましく、１９ｍｇ／Ｌ以下、更に１６ｍｇ／Ｌ以下、１５ｍｇ／Ｌがより好ましい。後述する試験例に示すように、少なくとも未使用の電解液について、ビスマスイオンの濃度が上記の範囲を満たすことが好ましいと考えられる。ビスマスイオンの濃度は０（ゼロ）が好ましいが、ガス発生を十分に低減できる許容量として、上記の上限値を規定する。
【００６９】
上述のようにビスマスイオンの濃度が低いほどガス発生を低減できるものの、二次電池システムＳとして許容できる程度の量のガスが発生する。例えば、ビスマスイオンの濃度が１６ｍｇ／Ｌ超２０ｍｇ／Ｌ以下、更に１７ｍｇ／Ｌ以上２０ｍｇ／Ｌ以下、特に１８ｍｇ／Ｌ以上２０ｍｇ／Ｌ以下であれば、ガスを燃料電池の燃料などに利用することもできる。即ち、実施形態８の電解液は、ビスマスイオンの濃度が１６ｍｇ／Ｌ超２０ｍｇ／Ｌ以下のとき、電池反応とガス発生とに兼用することもでき、ビスマスイオンの濃度が１６ｍｇ／Ｌ以下のとき、更には１５ｍｇ／Ｌ以下のとき、電池反応に好適に利用できる。
【００７０】
・・実施形態９
実施形態９の電解液は、上述の実施形態１〜実施形態８の全ての規定を満たす。このような実施形態９の電解液を用いて二次電池システムＳを運転した場合にガスの発生、特に負極でのＨ含有ガスの発生を更に効果的に低減できる。
【００７１】
・不純物元素イオンの低減方法
電解液中に存在し得る上述のガス発生不純物元素群の元素イオンの濃度を低減するには、例えば、以下の対策を利用できる。
（１）電解液の製造過程で、ガス発生不純物元素群の元素の含有量が少ない、好ましくは含んでいない原料（活物質、溶媒など）を用いる。
（２）電解液の製造過程に利用する部材として、その構成成分にガス発生不純物元素群の元素の含有量が少ない、好ましくは含んでいないものを用いる。
（３）電解液の搬送、保管などの過程で利用する部材（輸送タンクや保管タンクなど）として、その構成成分にガス発生不純物元素群の元素の含有量が少ない、好ましくは含んでいないものを用いる。
（４）電解液に対して、ガス発生不純物元素群の元素イオンを除去する後述の除去操作を行う。
（５）二次電池システムＳを構築する部材のうち、上述した電解液と接触し得る部材として、その構成成分にガス発生不純物元素群の元素の含有量が少ない、好ましくは含んでいないものを用いる。
【００７２】
上記（４）の除去操作は、凝集沈殿、溶媒抽出、イオン交換樹脂やキレート樹脂を用いた濾過、電解析出、膜分離などといった元素イオンの除去が可能な種々の方法を利用できる。公知の方法を利用してもよい。特に、キレート樹脂を用いた濾過では、キレート樹脂の物性や電解液のｐＨなどを調整することで、特定の元素イオンを選択的に濾過できる。この濾過は、キレート樹脂製のフィルタ、又はキレート樹脂をビーズ状にして充填したカラムなどに電解液を通液することで行える。この除去操作を行うことで、電解液中に存在するガス発生不純物元素群の元素イオンのうち、複数の元素イオンを同時に除去することがある。
【００７３】
上述の除去操作は、任意の時期に行える。即ち、電解液を二次電池システムＳに供給する運転前だけでなく、システムＳの運転中であって待機期間や停止期間などに電解液中の成分分析を行い、その結果に応じて、上述の除去操作を行うことができる。こうすることで、システムＳの運転前は勿論、運転中においても、ガス発生不純物元素群の元素イオンの濃度を特定の範囲に維持できて、システムＳを長期に亘り運転してもガスを発生し難くできる。
【００７４】
・活物質
実施形態の電解液は、種々の活物質を含むことができる。例えば、両極の活物質がバナジウムイオンである全バナジウム系電解液（図１参照）、正極活物質が鉄イオン、負極活物質がクロムイオンである鉄−クロム系電解液、正極活物質がマンガンイオン、負極活物質がチタンイオンであるマンガン−チタン系電解液（二液型）、両極にマンガンイオン及びチタンイオンを含むマンガン−チタン系電解液（一液型）などとすることができる。特に全バナジウム系電解液では、電解液の製造過程などでガス発生不純物元素群の元素を含む可能性があり、上述の（４）の除去操作などを適宜行うことが望まれる。
【００７５】
実施形態の電解液を全バナジウム系電解液とする場合、正極電解液及び負極電解液におけるバナジウムイオン濃度は１ｍｏｌ／Ｌ以上３ｍｏｌ／Ｌが好ましく、１．２ｍｏｌ／Ｌ以上２．５ｍｏｌ／Ｌ以下、更に１．５ｍｏｌ／Ｌ以上１．９ｍｏｌ／Ｌ以下がより好ましい。この効果は後述する。
【００７６】
実施形態の電解液を全バナジウム系電解液とする場合、バナジウムイオンの平均価数は３．３以上３．７以下、更に３．４以上３．６以下が好ましい。この場合、両極の価数バランスに優れ、電池反応を良好に行えて、電池効率やエネルギー密度といった電池特性に優れる。また、価数バランスに優れることで、電池反応の副反応の発生を低減し易くなり、副反応に起因するガス発生を低減し易い。
【００７７】
・溶媒など
実施形態の電解液は、上記活物質を含む酸溶液、特に酸の水溶液とすることができる。酸溶液は、例えば、硫酸（Ｈ２ＳＯ４）、Ｋ２ＳＯ４、Ｎａ２ＳＯ４、リン酸（Ｈ３ＰＯ４）、Ｈ４Ｐ２Ｏ７、Ｋ２ＨＰＯ４、Ｎａ３ＰＯ４、Ｋ３ＰＯ４、硝酸（ＨＮＯ３）、ＫＮＯ３、塩酸（ＨＣｌ）及びＮａＮＯ３から選択される少なくとも１種の酸又は酸塩を含むものが挙げられる。その他、有機酸溶液とすることができる。
【００７８】
実施形態の電解液を、リン酸を含む硫酸溶液の全バナジウム系電解液とする場合、バナジウムイオン濃度が上述の特定の範囲を満たすと共に、フリーの硫酸の濃度が１ｍｏｌ／Ｌ以上４ｍｏｌ／Ｌ以下、リン酸の濃度が１．０×１０−４ｍｏｌ／Ｌ以上７．１×１０−１ｍｏｌ／Ｌ以下、アンモニウムの濃度が２０ｍｇ／Ｌ以下、ケイ素（Ｓｉ）の濃度が４０ｍｇ／Ｌ以下を満たすことが好ましい。
バナジウムイオンの濃度及びフリーの硫酸の濃度が上述の範囲を満たせば、上述の価数バランスに優れる電解液とすることができる。
バナジウムイオン濃度、硫酸濃度、リン酸濃度が上述の特定の範囲を満たす組合せは、活物質元素を含むバナジウム化合物などの析出物が析出し難く、長期に亘り、優れた電池性能を有することができる。
アンモニウム濃度が上述の特定の範囲を満たせば、上記バナジウム化合物のうち、アンモニウム−バナジウム化合物の析出を抑制し易い。
ケイ素が上述の特定の範囲を満たせば、隔膜１１に悪影響を与え得る現象の発生を低減できる。
この形態は、不純物元素イオンに由来するガス発生の抑制効果に加えて、活物質元素イオンに由来する析出物の発生をも低減できて、電池反応を良好に行えるといえる。
【００７９】
フリーの硫酸の濃度は、１．５ｍｏｌ／Ｌ以上３．５ｍｏｌ／Ｌ以下がより好ましい。リン酸の濃度は、１．０×１０−３ｍｏｌ／Ｌ以上３．５×１０−１ｍｏｌ／Ｌ以下がより好ましい。アンモニウムの濃度は、１０ｍｇ／Ｌ以下がより好ましい。ケイ素の濃度は、３０ｍｇ／Ｌ以下がより好ましい。アンモニウムの濃度及びケイ素の濃度を低減するには、フィルタを用いた濾過など公知の手法（特許文献１など参照）が利用できる。
【００８０】
（用途）
実施形態の二次電池システムＳは、太陽光発電、風力発電などの自然エネルギーの発電に対して、発電出力の変動の安定化、発電電力の余剰時の蓄電、負荷平準化などを目的とした蓄電池に利用できる。また、実施形態の二次電池システムＳは、一般的な発電所に併設されて、瞬低・停電対策や負荷平準化を目的とした蓄電池にも利用できる。実施形態１〜実施形態９の電解液及び二次電池用電解液は、上述の二次電池システムに利用できる。また、実施形態１〜実施形態９の電解液は、水素や硫化水素の発生を抑制したい電解槽用電解液及び電解槽システムにも利用できる。
【００８１】
［試験例１］
種々の電解液を用意して、二次電池（ここでは電解液流通型電池）に循環供給して充放電試験を行ってガスの発生状態を調べた。
【００８２】
この試験では、二次電池として電池セルを複数積層したセルスタックと、セルスタックに電解液を循環供給する循環機構とを備える二次電池システムを構築した（図１参照）。
セルスタックの各電池セルは、電極面積が５００ｃｍ２であるカーボンフェルト製の電極と、隔膜と、フレームアッシーとによって構築した。
この二次電池システムは、出力１ｋＷで５時間の容量を有するものである。
【００８３】
この試験で用意した電解液は、両極の活物質としてバナジウムイオンを含む硫酸水溶液、つまり全バナジウム系電解液とした。各試料について用意した電解液量はいずれも、正極電解液が１７５リットル、負極電解液が１７５リットルである（正負合計で３５０リットル）。各試料の電解液はいずれも、以下の成分を共通成分とした。
【００８４】
電解液中の濃度（各試料について共通）
・バナジウムイオンの濃度：１．７ｍｏｌ／Ｌ
・バナジウムイオンの平均価数：３．５
・フリーの硫酸の濃度：２．０ｍｏｌ／Ｌ
・リン酸の濃度：０．１４ｍｏｌ／Ｌ（１．４×１０−１ｍｏｌ／Ｌ）
・アンモニウムの濃度：２０ｍｇ／Ｌ以下
・ケイ素の濃度：４０ｍｇ／Ｌ以下
【００８５】
試料Ｎｏ．１−１，１−２，１−３の電解液は、キレート樹脂を充填したカラムに通液させて、不純物元素イオンの濃度調整を行ったものを後述の濃度測定に供した。
試料Ｎｏ．１−１０１〜１−１０７の電解液は、試料Ｎｏ．１−１とは異なるキレート樹脂を充填したカラムや、別のイオン除去方法などを用いたり、特定の不純物元素イオンを添加したりして、不純物元素イオンの濃度調整を行ったものを後述の濃度測定に供した。
試料Ｎｏ．１−１０８の電解液は、不純物元素イオンの濃度調整を行っていない。
【００８６】
後述する充放電試験前に、用意した各試料の電解液の成分分析を行い、周期表の第５周期の１族から８族及び１３族から１６族、周期表の第６周期の１族、２族、４族から８族及び１３族から１５族に規定される元素について、各元素イオンの濃度（ｍｇ／Ｌ）を測定した。その結果を表１に示す。濃度の測定には、ＩＣＰ質量分析装置（Ａｇｉｌｅｎｔ  Ｔｅｃｈｎｏｌｏｇｉｅｓ．  Ｉｎｃ．製、Ａｇｉｌｅｎｔ  ７７００ｘ  ＩＣＰ−ＭＳ）を用いた。
【００８７】
用意した各試料の電解液を作製した二次電池に循環供給して、以下の条件で、充放電試験を行った。ここでは、充放電中に負極で発生したガスを採集して成分を分析し、水素及び硫化水素の発生率を調べることでガスの発生状態を調べた。水素の発生率が１０ｃｃ／ｈ／ｍ２未満である場合を発生無し、１０ｃｃ／ｈ／ｍ２以上である場合を発生ありと評価し、硫化水素の発生率が５．０×１０−３ｃｃ／ｈ／ｍ２未満である場合を発生無し、５．０×１０−３ｃｃ／ｈ／ｍ２以上である場合を発生ありと評価した。その評価結果とその発生率（ｃｃ／ｈ／ｍ２）の数値とを表１に示す。
【００８８】
（充放電条件）
充放電方法  ：定電流の連続充放電
電流密度    ：７０（ｍＡ／ｃｍ２）
充電終了電圧：１．５５（Ｖ）／セル
放電終了電圧：１．００（Ｖ）／セル
温度        ：室温（２５℃）
【００８９】
【表１】
2018018640.tif 000003
【００９０】
表１に示すように、電解液中に含み得る不純物元素イオンが以下の（１）〜（８）の少なくとも一つを満たせば、繰り返しの充放電運転中にガス発生を低減できることが分かる。この試験では、負極での水素や硫化水素の発生を効果的に低減できる。
（１）周期表の第５周期の１族から８族の元素イオン及び１３族から１６族の元素イオンと、周期表の第６周期の１族、２族、４族から８族の元素イオン及び１３族から１５族の元素イオンとの合計濃度が６１０ｍｇ／Ｌ以下である。
（２）バリウムイオンの濃度が２０ｍｇ／Ｌ以下である。
（３）モリブデンイオンの濃度が５１０ｍｇ／Ｌ以下である。
（４）タングステンイオンの濃度が３０ｍｇ／Ｌ以下である。
（５）レニウムイオンの濃度が５ｍｇ／Ｌ以下である。
（６）インジウムイオンの濃度が５ｍｇ／Ｌ以下である。
（７）アンチモンイオンの濃度が１０ｍｇ／Ｌ以下である。
（８）ビスマスイオンの濃度が２０ｍｇ／Ｌ以下である。
【００９１】
一方、上記（１）〜（８）のいずれか一つを満たさない場合には、水素や硫化水素といったガスが発生し易いことが分かる。
【００９２】
この試験から、上記（１）〜（８）に規定する各元素イオンを電池反応の副反応などに起因するガス発生に関与する不純物元素イオンとして扱い、その濃度を特定の範囲とすることで、ガス発生を低減できることが確認できた。特に、この試験から、二次電池システムの運転前（未使用の状態）において、電解液中にガス発生不純物元素群の元素イオンの濃度を特定の範囲にすることが好ましいといえる。また、この点から、二次電池システムの運転開始から、使用期間が短い間（二次電池の容量などにもよるが、例えば、容量が１０ｋＷｈ以上の電池では、１００サイクル以内程度）に、濃度調整を行うことが好ましいと考えられる。なお、二次電池システムの充放電中、充放電後に電解液中のガス発生不純物元素群のうち、少なくとも一種の元素イオンの濃度が変化する可能性があるため、上述の除去作業などを適宜な時期に行うとよい。
【００９３】
本発明は、これらの例示に限定されるものではなく、特許請求の範囲によって示され、特許請求の範囲と均等の意味及び範囲内での全ての変更が含まれることが意図される。例えば、上記の試験例において、活物質の種類・濃度、各極の電解液の酸の種類・酸濃度、電解液の量、電極の大きさや二次電池の容量などを適宜変更することができる。
【符号の説明】
【００９４】
Ｓ  二次電池システム  １  二次電池
１００  電池セル  １０ｃ  正極電極  １０ａ  負極電極  １１  隔膜
１０６  正極タンク  １０７  負極タンク  １０８〜１１１  配管
１１２，１１３  ポンプ
２００  交流／直流変換器  ２１０  変電設備  ３００  発電部  ４００  負荷
【図１】
2018018640.tif 000004
【手続補正書】
【提出日】平成29年1月23日(2017.1.23)
【手続補正２】
【補正対象書類名】特許請求の範囲
【補正対象項目名】全文
【補正方法】変更
【補正の内容】
【特許請求の範囲】
【請求項１】
水素元素を含有するガスの発生に関与する不純物元素イオンである周期表の第５周期の１族から８族の元素イオン及び１３族から１６族の元素イオンと、周期表の第６周期の１族、２族、４族から８族の元素イオン及び１３族から１５族の元素イオンとの合計濃度が６１０ｍｇ／Ｌ以下、
バナジウムイオンの濃度が１ｍｏｌ／Ｌ以上３ｍｏｌ／Ｌ以下、
フリーの硫酸の濃度が１ｍｏｌ／Ｌ以上４ｍｏｌ／Ｌ以下、
リン酸の濃度が１．０×１０−４ｍｏｌ／Ｌ以上７．１×１０−１ｍｏｌ／Ｌ以下、
アンモニウムの濃度が２０ｍｇ／Ｌ以下、
ケイ素の濃度が４０ｍｇ／Ｌ以下、
水素の発生率が１０ｃｃ／ｈ／ｍ２未満、
硫化水素の発生率が５．０×１０−３ｃｃ／ｈ／ｍ２未満である電解液流通型電池用電解液。
【請求項２】
水素元素を含有するガスの発生に関与する不純物元素イオンであるバリウムイオンの濃度が２０ｍｇ／Ｌ以下である請求項１に記載の電解液流通型電池用電解液。
【請求項３】
水素元素を含有するガスの発生に関与する不純物元素イオンであるモリブデンイオンの濃度が５１０ｍｇ／Ｌ以下である請求項１又は請求項２に記載の電解液流通型電池用電解液。
【請求項４】
水素元素を含有するガスの発生に関与する不純物元素イオンであるタングステンイオンの濃度が３０ｍｇ／Ｌ以下である請求項１から請求項３のいずれか１項に記載の電解液流通型電池用電解液。
【請求項５】
水素元素を含有するガスの発生に関与する不純物元素イオンであるレニウムイオンの濃度が５ｍｇ／Ｌ以下である請求項１から請求項４のいずれか１項に記載の電解液流通型電池用電解液。
【請求項６】
水素元素を含有するガスの発生に関与する不純物元素イオンであるインジウムイオンの濃度が５ｍｇ／Ｌ以下である請求項１から請求項５のいずれか１項に記載の電解液流通型電池用電解液。
【請求項７】
水素元素を含有するガスの発生に関与する不純物元素イオンであるアンチモンイオンの濃度が１０ｍｇ／Ｌ以下である請求項１から請求項６のいずれか１項に記載の電解液流通型電池用電解液。
【請求項８】
水素元素を含有するガスの発生に関与する不純物元素イオンであるビスマスイオンの濃度が２０ｍｇ／Ｌ以下である請求項１から請求項７のいずれか１項に記載の電解液流通型電池用電解液。
【請求項９】
請求項１から請求項８のいずれか１項に記載の電解液流通型電池用電解液と、前記電解液流通型電池用電解液が供給される電解液流通型電池とを備える電解液流通型電池システム。
【手続補正書】
【提出日】平成29年4月14日(2017.4.14)
【手続補正１】
【補正対象書類名】特許請求の範囲
【補正対象項目名】請求項１
【補正方法】変更
【補正の内容】
【請求項１】
電解液流通型電池に供給される電解液流通型電池用電解液であって、
水素元素を含有するガスの発生に関与する不純物元素イオンである周期表の第５周期の１族から８族の元素イオン及び１３族から１６族の元素イオンと、周期表の第６周期の１族、２族、４族から８族の元素イオン及び１３族から１５族の元素イオンとの合計濃度が６１０ｍｇ／Ｌ以下、
バナジウムイオンの濃度が１ｍｏｌ／Ｌ以上３ｍｏｌ／Ｌ以下、
フリーの硫酸の濃度が１ｍｏｌ／Ｌ以上４ｍｏｌ／Ｌ以下、
リン酸の濃度が１．０×１０−４ｍｏｌ／Ｌ以上７．１×１０−１ｍｏｌ／Ｌ以下、
アンモニウムの濃度が２０ｍｇ／Ｌ以下、
ケイ素の濃度が４０ｍｇ／Ｌ以下であり、
前記電解液流通型電池に循環供給して以下の条件で充放電試験を行ったとき、充放電中に前記電解液流通型電池の負極で発生する水素の発生率が１０ｃｃ／ｈ／ｍ２未満、硫化水素の発生率が５．０×１０−３ｃｃ／ｈ／ｍ２未満である電解液流通型電池用電解液。
（充放電条件）
充放電方法  ：定電流の連続充放電
電流密度    ：７０（ｍＡ／ｃｍ２）
充電終了電圧：１．５５（Ｖ）／セル
放電終了電圧：１．００（Ｖ）／セル
温度        ：室温（２５℃）